(57)【要約】本発明は、固形分を基準として、（ａ）常温硬化型有機液状樹脂１００重量部、（ｂ）ガラスビーズ１０〜２００重量部、（ｃ）ガラス粉１０〜４００重量部、及び（ｄ）ガラス繊維0.1〜５０重量部を含む建築用樹脂モルタル組成物に関する。本発明の建築用樹脂モルタル組成物は流動性、貯蔵性、及び施工時のセルフレベリング性に優れ、施工後の耐摩耗性、表面耐スクラッチ性、耐クラック性、及び耐久性に優れ、施工及び硬化時間の調節が容易で極めて経済的である。
2005538276.tif 000002
【特許請求の範囲】
【請求項１】
建築用樹脂モルタル組成物において、
固形分を基準として
（ａ）常温硬化型有機液状樹脂１００重量部；
（ｂ）ガラスビーズ１０〜２００重量部；
（ｃ）ガラス粉１０〜４００重量部；及び
（ｄ）ガラス繊維0.1〜５０重量部
を含む建築用樹脂モルタル組成物。
【請求項２】
さらに、（ｅ）顔料または色相チップ0.1〜２０重量部を含む請求項１に記載の建築用樹脂モルタル組成物。
【請求項３】
さらに、（ｆ）溶剤１〜１００重量部を含む請求項１に記載の建築用樹脂モルタル組成物。
【請求項４】
前記（ａ）の常温硬化型有機液状樹脂が、エポキシ系、アクリル系、ウレタン系、アルキド系、ポリエステル系及びポリビニルクロライド系からなる群から選ばれる請求項１に記載の建築用樹脂モルタル組成物。
【請求項５】
前記（ｂ）のガラスビーズの粒子の大きさが２００メッシュ〜３ｍｍである請求項１に記載の建築用樹脂モルタル組成物。
【請求項６】
前記（ｃ）のガラス粉の粒子の大きさが１０μｍ〜１ｍｍである請求項１に記載の建築用樹脂モルタル組成物。
【請求項７】
前記（ｄ）のガラス繊維が、Ｅガラス組成のガラス長繊維を２〜１２ｍｍの繊維の長さに裁断した切断繊維、または１００〜３００μｍの長さに粉砕した粉砕繊維である請求項１に記載の建築用樹脂モルタル組成物。
【請求項８】
下記（ａ）〜（ｃ）の工程を含む樹脂モルタルの床施工方法；
（ａ）床の上に
(i)常温硬化型有機液状樹脂１００重量部；
(ii)ガラスビーズ１０〜２００重量部；
(iii)ガラス粉１０〜４００重量部；及び
(iv)ガラス繊維１〜５０重量部
を含む用樹脂モルタルを塗布する工程；
（ｂ）前記樹脂モルタルが塗布された床の上にガラスビーズを噴射して、塗布された樹脂モルタルに生成される気泡を除去する工程；及び
（ｃ）前記気泡が除去された樹脂モルタル床を硬化させる工程を含む建築用樹脂モルタル床施工方法。
【請求項９】
前記（ａ）工程の塗布前に床の上に下塗りが実施される請求項８に記載の建築用樹脂モルタル床施工方法。
【請求項１０】
前記（ａ）工程の樹脂モルタルは、さらに(v)顔料または色相チップ0.1〜２０重量部を含む請求項８に記載の建築用樹脂モルタル床施工方法。
【請求項１１】
前記（ｂ）工程の噴射は、ガラスビーズが１０〜１００ｇ／ｍ2の量で１〜１０ｋｇｆ／ｃｍ2の圧力を有する空気と共に噴射される請求項８に記載の樹脂モルタルの床施工方法。
【発明の詳細な説明】
【技術分野】
【０００１】
本発明は流動性、貯蔵性、及び施工時にセルフレベリング(self leveling)性が優れ、施工後耐摩耗性、表面耐スクラッチ性、耐クラック性、及び耐久性が優れていて、施工が容易で硬化時間の調節が容易であり、経済的な樹脂モルタル組成物及びこれを利用した美麗な表面を有し、クラックが発生しない床施工方法に関する。
【背景技術】
【０００２】
従来の樹脂モルタル(resin mortar)は液状樹脂と硅砂等の充填材を含むモルタルであり、これを床に施工する方法は工事現場で樹脂と硬化剤を適正混合比で撹拌し、これを乾燥した硅砂と混合して施工面に一定の厚さで敷設した後、左官用装備で美装して硬化させ、塗膜が均一に形成されるまで別途の樹脂を繰返し施工し硬化させて仕上げる。一般に樹脂と硅砂等の充填材が混合されると硅砂が樹脂を吸収することから、粘度が大きく増加し均一に分散させるのが難しく、均一に分散できたとしても硅砂と樹脂が容易に相分離して貯蔵が難しいことから、樹脂モルタルを現場で直接混合して美装施工するのである。さらに、このような現場における混合は少量ずつ手作業で施工するようになり、処理物量が限定され広い面積を施工するには多くの人員と装備を要し、非効率的であり、かつ施工費用が嵩む等の問題点があった。
【０００３】
さらに、硅砂を充填材として含む樹脂モルタルは硅砂が樹脂を吸収する性質を有しているため、結合の役割をする樹脂が実質的に付着させる充填材の量に比べて、絶対量が不足し硅砂表面に残留することを妨げ結果的に強度を弱化させ、脱落等の損傷を促進する原因となる。
【０００４】
さらに、工事を容易ならしめるために、樹脂に充填材の含量を制限して用いることもあるものの、逆に充填材の含量を多くすると作業性と施工が難しくなる問題点がある。さらに、配合と無関係に少量の樹脂が付いた充填材が含まれる場合、時間が経つにつれて直接に露出され各種の衝撃で脆くなる。さらに、施工後にも充填材として用いられる硅砂が露出したり、上部のコーティング膜が使用中にあらゆる原因により損傷をきたすと、硅砂表面に汚染が固着し、表面の美観を損ねて硅砂の特性上清掃が不可能となり、汚染物が硅砂の空隙や硅砂内部に吸収され悪臭発生及び細菌繁殖も生じ、長期的に水や油等が流入すると樹脂と充填材の界面分離の原因にもなり得る。
【０００５】
一方、従来の建築用セルフレベリング形態の作業であるライニングはタルクまたは炭酸カルシウム等を充填材として用いると、流動性は良いものの、相対的に樹脂を多く要し経済性が劣り、施工後にも硬度、圧縮強度、及び接着強度が低く、付着力、摩耗に対する耐久性、耐スクラッチ性等が脆く、水、油等に対する吸込み性と耐汚染性は一般的に樹脂モルタルと同一に表れ、特に水や油が表面に残留すると極めて滑りやすく事故発生の原因となるため、改善を要する。
【発明の開示】
【発明が解決しようとする課題】
【０００６】
本発明は、前記従来技術の問題点を鑑みて、流動性、貯蔵性、及び施工時にセルフレベリング(self leveling)性が優れた樹脂モルタル組成物を提供することを目的とする。本発明の他の目的は、施工後耐摩耗性、表面耐スクラッチ性、耐クラック性、及び耐久性の優れた樹脂モルタル組成物を提供することにある。
【０００７】
本発明のさらに他の目的は、施工が容易で、硬化時間の調節が容易で、経済的な樹脂モルタル組成物を提供することにある。
本発明のさらに他の目的は、前記樹脂モルタル組成物を利用した美麗な表面を有し、クラックが生じない床の施工方法を提供することにある。
【課題を解決するための手段】
【０００８】
本発明は前記の目的を達成するために、建築用樹脂モルタル組成物において、
固形分を基準として
（ａ）常温硬化型有機液状樹脂１００重量部；
（ｂ）ガラスビーズ(glass beads)１０〜２００重量部；
（ｃ）ガラス粉(glass powder)１０〜４００重量部；及び
（ｄ）ガラス繊維(glass fiber)0.1〜５０重量部
を含む建築用樹脂モルタル組成物を提供する。
さらに、下記（ａ）〜（ｃ）の工程を含む樹脂モルタルの床施工方法；
（ａ）床の上に
(i)常温硬化型有機液状樹脂１００重量部；
(ii)ガラスビーズ(glass beads)１０〜２００重量部；
(iii)ガラス粉(glass powder)１０〜４００重量部；及び
(iv)ガラス繊維(glass fiber)１〜５０重量部
を含む用樹脂モルタルを塗布する工程；
（ｂ）前記樹脂モルタルが塗布された床の上にガラスビーズを噴射して、塗布された樹脂モルタルに生成される気泡を除去する工程；及び
（ｃ）前記気泡が除去された樹脂モルタル床を硬化させる工程を含む建築用樹脂モルタル床施工方法を提供する。
【発明の詳細な説明】
【０００９】
以下、本発明を詳細に説明する。
本発明者らは、樹脂モルタルにガラスビーズを充填材として含有させた結果、多量のガラスビーズを含有させても嵩充填性及び常用性が優れ、さらに樹脂モルタルの流動性が極めて良くなる事実を見い出し、本発明を完成するに至った。
【００１０】
したがって、本発明は、エポキシ系、アクリル系、ウレタン系、アルキド系、ポリエステル系、またはポリビニルクロライド系等の常温硬化型有機液状樹脂に充填材としてガラスビーズ、ガラス粉、及び粉砕ガラス繊維を撹拌混合して製造することにより、流動性、貯蔵性、及び施工時にセルフレベリング性が優れ、施工後耐摩耗性、表面耐スクラッチ性、耐クラック性、耐候性、及び耐久性が優れた施工が容易で、硬化時間の調節が容易で、経済的な樹脂モルタル組成物を提供する。このような樹脂モルタルは樹脂内に様々な規格のガラスビーズとガラスビーズ間の空隙を埋める小型のガラス粉、または２粉砕ガラス繊維が複合結合により空隙が生じることなく、外部衝撃の際、ガラスビーズの圧力分散による緩衝効果により、耐衝撃性が優れ充填材による粘度の増加が無く、流動性が優れるようになり施工作業性が一層改善される。
【００１１】
本発明の樹脂モルタルに用いられる常温硬化型有機液状樹脂としては、従来用いられたエポキシ系、アクリル系、ウレタン系、アルキド系、ポリエステル系、またはポリビニルクロライド系をそのまま用いることもできる。前記エポキシ系樹脂は、ジグリシジルタイプとトリグリシジルタイプの内、分子量が３５０〜3,000の範囲の無溶剤または溶剤希釈用エポキシ樹脂が好ましい。前記アクリル系樹脂は、メタアクリル酸誘導体を主成分とする溶剤型アクリルウレタン、水性アクリルハイドロゾル、エマルジョン無溶剤型アクリルシラン、または紫外線硬化型アクリルが好ましい。前記アルキド系樹脂は、多塩基酸と多価アルコールエステル化合物に変性させた塗料形態のアルキド樹脂が好ましく、ロジン、フェノール、エポキシ、ビニルスチレンモノマー、アイソシアネート、またはシリコンに変性させたアルキド樹脂等の使用も可能である。前記ポリビニルクロライド系は、ＰＶＣのプラスチックゾル液状樹脂を用いるのが好ましい。
【００１２】
これらの樹脂等は樹脂モルタルのバインダとして作用し、耐酸性及び耐アルカリ性を付与する。また必要に応じて、硬化剤を添加して硬化させ、硬化速度を調節するために、硬化促進剤を使用することもできる。これらの硬化剤及び硬化促進剤の選択は樹脂の種類と量によって決定し、施工される床の用途及び施工状況に合わせて使用量を決定するようにする。
【００１３】
このような常温硬化型有機液状樹脂は含量が低すぎると、バインダ能が微弱となり、また、その含量が多すぎると充填材の含量が減少するようになり、硬度、強度及びその他の床材としての物性が全般的に落ちるようになる。従って、前記組成比に準じて樹脂が充填剤と混合されるようにする。
【００１４】
本発明の樹脂モルタルに用いられるガラスビーズは、従来の充填材として用いられてきた硅石または硅砂とは異なり、樹脂吸収力が殆ど無く多量に用いても混合分散が容易で嵩充填効果も優れている。特に、ガラスビーズが有する球状の効果により、樹脂モルタルに高い流動性を与える。またセルフレベリング性も与えるため、樹脂と充填材とが混合された樹脂物が長期貯蔵後にも単なる撹拌だけでも良く混合される優れた貯蔵性を提供する。さらに、ガラスビーズは硅砂より硬度が高いため、樹脂モルタルが硬化した後の表面硬度を増加させ、耐摩耗性を与え耐スクラッチ性表面特性と表面汚染防止の効果を提供する。さらに、硬化した樹脂モルタルに衝撃が加えられた時、ガラスビーズが球状またはそれに準じた形状を有することにより、圧力を分散させ、高い耐衝撃性を有するようになる。さらに、高い嵩充填性より高価の樹脂モルタルに経済性を与える。
【００１５】
さらに、ガラスビーズは難炎性であることから樹脂モルタルに難炎性を与え、静電気発生を抑えて施工された樹脂モルタルの表面汚染を防止できる。さらに、ガラスビーズはその材質がガラスであるので透明、または白色の色相を樹脂モルタルに与えることができ、他の顔料または御影石紋様等の様々な模様を与えられるようになる。さらに、日光や別途の照明で照射される光を多量に使用することにより、乱反射させ樹脂で発生する艶を減少させることもできる。
【００１６】
本発明に用いられるガラスビーズは球形、楕円形、またはこれに準ずる全ての形状のガラスビーズを用いることができ、様々な大きさのものが分布したものから一定の大きさを有するものまで、全て選択して使用することができる。しかしながら、ガラスビーズの粒子の大きさは施工床の用途と施工厚さによって適切に選択するのが好ましい。この際のガラスビーズの粒子の大きさは２００メッシュ〜３ｍｍがより好ましい。２００メッシュより小さい粒子を使用すると嵩充填性が低くなり、耐衝撃性が低くなる。また、３ｍｍより大きい粒子を使用すると分散性が低くなるか、または樹脂モルタルの塗布厚が0.3〜１０ｍｍ程度に塗布されるので多く突出することがある。さらに、ガラスビーズは着色されたものも市販されているので、これを適切に使用すると樹脂モルタルに適切な色相を与えることもできる。
【００１７】
このようなガラスビーズは組成物樹脂固形分１００重量部に対して１０〜２００重量部が含まれるようにすることが好ましい。さらに好ましくは５０〜１００重量部である。含有量が１０重量部未満であると樹脂モルタルの流動性が低くなり、硬化後には強度及び硬度が低くなることもあり、一方、含有量が２００重量部を超過すると樹脂含量が低くなり強度が低くなることもあって、樹脂モルタルが硬化された後で脱落することもある。
このように、ガラスビーズを含有させる時には荷重を多く受ける床であれば増量して使用し、樹脂モルタルの施工厚が薄目の場合は減量して使用するのが好ましい。
【００１８】
本発明の樹脂モルタルに用いられるガラス粉は、混合された樹脂の粘度を増加させ、ガラスビーズ等の充填材が沈降または沈澱するのを防止し、硬化後にはガラスビーズの空隙を埋めてくれるので耐衝撃性及び引張力を増大させ、収縮膨張を抑制する。さらに、ガラス粉は硬度６〜７の剛性物質であるため、樹脂モルタルが硬化された後に表面硬度を強化させ、耐スクラッチ性を高め床面に滑り止めの機能を与えることもできる。
【００１９】
本発明で用いられるガラス粉は、様々な粒子形状と大きさのものを用いることができる。このガラス粉の粒子は一般のガラスを粉砕して得たもので、ガラス組成はＡ、Ｃ、Ｅ耐アルカリ性ガラス粉組成等樹脂との適合性（compatibility）のあるものであれば特に限定されることはない。ガラス粉の粒子の大きさは１０μｍ〜１ｍｍのものが好ましく、平均粒度は前記ガラスビーズより小さいものを選択して使用するのがガラスビーズ間の空隙を埋めるのに好ましい。このガラス粉を選択する時、１０μｍ未満のものを用いると粘度が大きく増加することもあって、１ｍｍを超過したものを使用すればガラスビーズの空隙埋めが不良となり、強度低下または収縮膨張の増加が起こることもある。
【００２０】
このようなガラス粉は組成物樹脂固形分１００重量部に対し、１０〜４００重量部が含まれるようにするのが好ましく、さらに好ましくは５０〜１００重量部である。含有量が１０重量部未満であると樹脂モルタルの粘度が低くなり、硬化後には収縮膨張が増加することがあり、一方、含有量が４００重量部を超過すると粘度が過剰増加し樹脂含量が低くなり強度が低くなることもあって、樹脂モルタルが硬化された後でガラスビーズが脱落することもある。このガラス粉は樹脂を吸収しないため多量を含有させることもできる。このようにガラス粉を含有させる時には低温の条件下で施工すれば粘度を低めるために減量して使用し、荷重を多く受ける床であれば増量して使用し、樹脂モルタルの施工厚が薄目の場合は減量して用いるのが好ましい。
【００２１】
本発明の樹脂モルタルに用いられるガラス繊維は樹脂内に存在して硬化される樹脂モルタルの引張力を増加させ、亀裂を防止する役割をする。このようなガラス繊維としては、Ｅガラス組成の長ガラス繊維が好ましく、耐アルカリ性組成の繊維も使用が可能である。このガラス繊維は繊維径が１０〜２０μｍのガラス繊維を均一なスタンド長さで切断した切断繊維、または平均繊維の長さで粉砕して製造した粉砕繊維を用いることもできる。切断繊維は２〜１２ｍｍ程度の繊維長さに切断されたのが好ましく、粉砕繊維は平均繊維の長さが１００〜３００μｍのものが好ましい。特に樹脂モルタルの引張力補強及び分散性の面を考慮すると粉砕繊維が好ましく、切断繊維と粉砕繊維とを混合して用いることもできる。
【００２２】
このようなガラス繊維は組成物樹脂固形分１００重量部に対して１〜５０重量部が含まれるようにするのが好ましい。含有量が１重量部未満であると、硬化された樹脂モルタルの引張強度が低くなり、亀裂が生じて収縮膨張が増加することがあり、一方、含有量が５０重量部を超過すると混合分散が難しくなる。
【００２３】
本発明の樹脂モルタルは流動性が極めて優れているため、施工作業性調節のためにベンジルアルコール等の溶剤を添加して粘度を調整することができる。溶剤は常温硬化型有機液状樹脂の材質によって選択し、樹脂固形分１００重量部に対して１〜1000重量部が好ましい。樹脂モルタルの塗布作業に適した粘度は、床に塗工する場合は5000〜10000ｃｐｓで、壁に塗工する場合は15000〜20000ｃｐｓである。
【００２４】
本発明の樹脂モルタルに色相を付与するためには、色相のガラスビーズを用いるかまたは顔料または色相チップ(color chip)を添加することもできる。顔料及び色相チップは組成物樹脂固形分１００重量部に対して0.1〜２０重量部を添加するのが混合分散性及び配合の安定性の面で好ましく、顔料は0.1〜５重量部を添加するのがさらに好ましい。前記色相チップは人造御影石等に含まれる白色、黒色、その他の色相等の基本色相チップをそのまま用いることができ、色相チップに用いられる樹脂はポリメチルメタクリレートまたはポリエステルが本発明の樹脂モルタルの樹脂との適合性の面で好ましい。特に、色相チップの大きさ及び色相を多様に選択して投入すれば天然御影石の紋様をたやすく得ることができる。
【００２５】
本発明の樹脂モルタルは建築現場で床材、壁体仕上げ、防水剤、床表面補修材、道路補修材等の多様な用途に用いることができ、特に耐摩耗性及び施工体との付着性が優れ商業用建物、工場の床、駐車場床のようなコンクリート床、または船舶や車両の床のような鋼板の床等に0.3〜５ｍｍの薄目で施工する場合にも床表面を美麗に仕上げることができる。
【００２６】
以下に本発明の樹脂モルタルを床面に施工する方法について説明する。
従来の硅砂を充填材として利用した樹脂モルタルは硅砂の流動性が不足して、混合後は沈澱物と濃縮体（tangle）が生じて保管使用が不可能であった。しかし、本発明の建築用樹脂モルタルは、保管の際、ガラスビーズ充填材自体の重さにより一次的に沈澱が現れるものの、流動性に優れているため、保管容器の方向を変えるだけで沈澱物が移動し、沈澱物が固化せず再び分散するので長期間保管しても使用に支障がない。従って、工場で製造された樹脂モルタルに硬化剤、硬化促進剤等の樹脂添加剤を現場で添加して直ぐに床面に塗布施工した後、樹脂から発生する気泡を除去しこれを硬化させると施工が完了する。さらに、本発明の樹脂モルタルは流動性が極めて優れたセルフレベリング性を有することから、床に塗布する時、樹脂モルタルを床に流してレーキ(rake)等の簡単な装備で樹脂モルタルの表面をならすだけで塗布が完了する。
【００２７】
本発明の樹脂モルタルを床面に塗布すれば広い床面の場合、コンクリートに潜在している気泡と樹脂特性上樹脂から発生する気泡は、樹脂モルタルの表面にアバタ状の跡を残すことがあり、床汚染及びクラック発生の原因となる。従って、このような気泡等を除去するために、塗布された樹脂モルタルが硬化する前にガラスビーズを圧縮空気と共に噴射する。このようなガラスビーズの噴射は、樹脂に発生する気泡を潰す。その結果、気泡が完全に取除かれる。また、表面に噴射されるガラスビーズは適合性と流動性に優れているため、樹脂モルタル内に沈積したりまたは表面に残留して再び平滑な表面を維持する。ガラスビーズの噴射はコンプレッサに連結した噴射装備を利用して、塗布された樹脂モルタルの上部から空気と共に、１〜１０ｋｇｆ／ｃｍ2の圧力で噴射するだけでよい。噴射されるガラスビーズの量は１０〜１００ｇ／ｍ2に設定するのが好ましい。従って、樹脂モルタルの上部が下部より高い密度でガラスビーズを含有するようになる。
【００２８】
本発明の樹脂モルタルを床面に塗工する前には、床面の状態によって通常行なわれている下塗り(primer coating)をすることができる。下塗りの材質は床面の材質と樹脂モルタルの樹脂の材質によって選ばれ、セメント床面であればエポキシ系、アクリル系、またはウレタン系エマルジョンプライマーが好ましい。
【００２９】
図１は本発明の樹脂モルタルをセメントコンクリート床面に施工した１実施例を示す断面図である。樹脂（１）内に充填材（２）としてガラスビーズ（２ａ）、ガラス粉（２ｂ）、及びガラス繊維（ｃ）が分散され硬化体を形成しており、特にガラスビーズ（２ａ）は様々な大きさの粒子を共用することができ、硬化体の表面に一部突出することがあることを示している。
【００３０】
本発明の樹脂モルタルを床に施工すると床の材質にかかわらず大部分の床と強固に付着させることができ、硬化後には耐汚染性が優れているため室内床面のように綺麗に維持されながら、強度及び硬度に優れた歩行用の床仕上げが可能である。さらに、本発明の施工方法を利用すれば美麗な表面を有し、クラックが発生しない床が得られる。
【００３１】
以下の実施例を通じて本発明をさらに詳しく説明する。ただし、実施例は本発明を例示するためのものであってこれらだけに限定されるものではない。
【実施例】
【００３２】
実施例１：樹脂モルタルの製造
エポキシ液状樹脂（国都化学製YD-128）１ｋｇにベンジルアルコール２０ｇを混合し、ここに粒度分布0.3〜0.5ｍｍのガラスビーズ（チサン企業製）1000ｇ、平均粒度２００メッシュ、比重2.54のガラス粉（金隆産業（株）製）1200ｇ、平均繊維厚13.5μｍ、平均繊維長さ３００μｍの粉砕ガラス繊維（金隆産業（株）製 MF300）５０ｇ、及び緑色顔料１５０ｇを一般混合機で混合して樹脂モルタルを製造した。
製造された樹脂モルタルは緑色を示し、比重は1.3，６０度光沢度は８５％、流動性はスランプテストの結果５０ｃｍを示した。これをスチール罐容器に入れて１２か月間常温保管後開封した結果、充填材等が一部沈降したのが観察されたものの、固化されておらず、罐を振ってみたところ充填材等が再び均一に分散され、これを再度スランプテストした結果５０ｃｍを示した。
【００３３】
実施例２：樹脂モルタルの床施工
一般セメントコンクリート床面を清掃した後、その上にエポキシ系エマルジョンプライマ（カーボラインコリア製 KOP coating 340 gold primer）を筆塗装して自然硬化させた。前記プライマ塗装１時間後に前記実施例１で製造された樹脂モルタルにアミン系硬化剤（国都化学製G-715）４００ｇ、アミン系硬化促進剤（ドイツハンツマン社製 AEP）４ｇを混合した後、これを床面に流してレーキで表面を目標厚（５ｍｍ）に均したあと、ここに前記実施例１で用いたのと同一のガラスビーズをコンプレッサに連結された塗料噴射器を利用して２ｋｇｆ／ｃｍ2の圧力で樹脂モルタル上部に１０ｇ／ｍ2の量で噴射して気泡を除去した。前記樹脂モルタルを８時間常温硬化させ、最終セメントコンクリートの上に樹脂モルタルが５ｍｍの厚さで仕上げ施工された床面を得た。
前記により得た緑色の床面は表面が滑らかで６０度の光沢度８５％を示した。
前記床面のその他の物性を下記表１に示す。
【００３４】
【表１】
2005538276.tif 000003
上記の試験結果はJIS-K6911の試験方法による結果である。
さらに、前記樹脂モルタルより硬化促進剤を除いた混合物を塗膜厚３０μｍで、鉄板の上に塗布して２０℃，１日間で完全硬化させた後、JIS-K6911の試験方法によって物性を測定した。その結果を下記表２に示した。
【００３５】
【表２】
2005538276.tif 000004
さらに、前記樹脂モルタルにおいて顔料及び硬化促進剤を除いて混合物を離型紙上に塗布し、１０×１０×１２０ｍｍの試験片を製造してこれを２０℃，１日間で完全硬化させた後、耐化学性を評価した。下記表３に記載された各種の化学溶液に試験片を１か月間浸漬した後、取り出して重量の減量を測定した。
【００３６】
【表３】
2005538276.tif 000005
さらに、前記樹脂モルタルにおいて顔料及び硬化促進剤を除いて混合物を離型紙上に塗布し、５ｍｍ厚の円形（φ１００）試験片を製造してこれを２０℃，１日間で完全硬化させた後、ブラシを利用して20,000回繰返し摩擦させ耐摩耗性を試験した。その結果樹脂モルタルの塗膜は壊れたり消失することなくそのまま維持され、重量減少は0.015重量％であった。この耐摩耗性試験を実施した試験片の外観を図２に示した。図中符号１０が耐摩耗性試験前の試験片で、図中符号２０が耐摩耗性試験後の試験片である。
【００３７】
実施例３
顔料の代わりに白色チップ、黒色チップ、青色チップ及び赤色チップの組み合わせ色相チップを３０ｇ混合したことを除いては前記実施例１と同一の組成で樹脂モルタルを製造し、実施例２と同一の方法でセメントコンクリート床の上に塗布及び硬化させ、天然御影石紋様の床を得た。床の物性は前記実施例２と同等であった。
本発明の樹脂モルタルは流動性が優れ硬度の高いガラスビーズを充填材として用いて流動性、貯蔵性及び施工時にセルフレベリング性が優れ、施工後耐摩耗性、表面耐スクラレッチ性、耐クラック性、及び耐久性が優れていて、施工が容易で、硬化時間の調節が容易で、経済的な樹脂モルタル組成物であり、この組成物を利用した床施工方法は施工が極めて容易で、美麗な表面を有し、クラックが発生しない床施工方法である。
【図面の簡単な説明】
【００３８】
【図１】本発明の樹脂モルタルをセメントコンクリート床面に施工した一つの実施例を示す断面図である。
【図２】本発明の樹脂モルタル硬化物の耐摩耗性を試験の結果を示す写真である。
【符号の説明】
【００３９】
１  樹脂
２  充填材
２ａ  ガラスビーズ
２ｂ  ガラス粉
２ｃ  ガラス繊維
３  セメント床面
１０  耐摩耗性試験前の試験片
２０  耐摩耗性試験後の試験片
【図１】
2005538276.tif 000006
【図２】
2005538276.tif 000007
【国際調査報告】
2005538276.tif 000008